(57)【要約】【課題】耐熱着色性、耐衝撃性、難燃性に優れ、かつ金属腐食性が低い熱可塑性樹脂組成物及びその成形品を提供する。【解決手段】ジエン構造単位を含むゴム質部分と、メチルメタクリレート構造単位を８０〜１００質量％含むグラフト部分とを有し、該ゴム質部分とグラフト部分の質量割合が、ゴム質部分７０〜９０質量％、グラフト部分１０〜３０質量％であり、所定の熱水による抽出処理よって測定される、硫酸イオン（ＳＯ４２−）と亜硫酸イオン（ＳＯ３２−）の合計量（ｇ／ｇ）が３．５ｐｐｍ以下であり、かつ塩素イオン（Ｃｌ−）の含有量が１５０ｐｐｍ以下である、ゴム質グラフト重合体。【選択図】  なし【特許請求の範囲】
【請求項１】
ジエン構造単位を含むゴム質部分と、メチルメタクリレート構造単位を８０〜１００質量％含むグラフト部分とを有し、
該ゴム質部分とグラフト部分の質量割合が、ゴム質部分７０〜９０質量％、グラフト部分１０〜３０質量％であり、
下記の熱水による抽出処理よって測定される、硫酸イオン（ＳＯ４２−）と亜硫酸イオン（ＳＯ３２−）の合計量（ｇ／ｇ）が３．５ｐｐｍ以下であり、かつ
塩素イオン（Ｃｌ−）の含有量が１５０ｐｐｍ以下である、
ゴム質グラフト重合体。
［熱水抽出条件：
ゴム質グラフト重合体２０．０ｇに脱イオン水２００ｍｌを加え、９５℃で２０時間抽出する。］
【請求項２】
請求項１に記載のゴム質グラフト重合体及び熱可塑性樹脂を含む熱可塑性樹脂組成物。
【請求項３】
前記熱可塑性樹脂が、ポリカーボネート、ポリエステル、スチレン系樹脂からなる群から選ばれる少なくとも１つ以上である請求項２に記載の熱可塑性樹脂組成物。
【請求項４】
難燃剤をさらに含む、請求項２または３に記載の熱可塑性樹脂組成物
【請求項５】
請求項２〜４のいずれか１項に記載の熱可塑性樹脂組成物を成形して得られる、成形品。
【発明の詳細な説明】
【技術分野】
【０００１】
本発明は、ゴム質グラフト重合体、熱可塑性樹脂組成物及び成形品に関する。
【背景技術】
【０００２】
ポリカーボネート樹脂、ポリエステル樹脂、アクリロニトリル・ブタジエン・スチレン（ＡＢＳ）樹脂に代表される熱可塑性樹脂組成物は、自動車分野、ＯＡ機器分野、電気・電子機器分野の材料として、工業的に広く利用されている。これらの材料への要求は多様化、高度化しており、異なる樹脂材料を混合するポリマーアロイが使用されることも増えている。そこで、種々の熱可塑性樹脂やそのアロイにおいて、十分な耐衝撃性等の機械的特性が良好であり、かつ優れた耐熱着色性、難燃性を有する樹脂材料が求められている。
【発明の概要】
【発明が解決しようとする課題】
【０００３】
本発明の目的は、耐熱着色性、耐衝撃性、難燃性に優れ、かつ金属腐食性が低い熱可塑性樹脂組成物及びその成形品を提供することにある。
【課題を解決するための手段】
【０００４】
前記課題は以下の本発明［１］〜［５］によって解決される。
［１］ジエン構造単位を含むゴム質部分と、メチルメタクリレート構造単位を８０〜１００質量％含むグラフト部分とを有し、
該ゴム質部分とグラフト部分の質量割合が、ゴム質部分７０〜９０質量％、グラフト部分１０〜３０質量％であり、
下記の熱水による抽出処理よって測定される、硫酸イオン（ＳＯ４２−）と亜硫酸イオン（ＳＯ３２−）の合計量（ｇ／ｇ）が３．５ｐｐｍ以下であり、かつ
塩素イオン（Ｃｌ−）の含有量が１５０ｐｐｍ以下である、
ゴム質グラフト重合体。
［熱水抽出条件：
ゴム質グラフト重合体２０．０ｇに脱イオン水２００ｍｌを加え、９５℃で２０時間抽出する。］
［２］前記［１］に記載のゴム質グラフト重合体及び熱可塑性樹脂を含む熱可塑性樹脂組成物。
［３］前記熱可塑性樹脂が、ポリカーボネート、ポリエステル、スチレン系樹脂からなる群から選ばれる少なくとも１つ以上である前記［２］に記載の熱可塑性樹脂組成物。
［４］難燃剤をさらに含む、前記［２］または［３］に記載の熱可塑性樹脂組成物
［５］前記［２］〜［４］のいずれか１に記載の熱可塑性樹脂組成物を成形して得られる、成形品。
【発明の効果】
【０００５】
本発明によれば、耐熱着色性、耐衝撃性、難燃性に優れ、かつ金属腐食性が低い熱可塑性樹脂組成物及びその成形品を提供することができる。
【発明を実施するための形態】
【０００６】
以下、本発明の実施形態について詳細に説明する。
［ゴム質グラフト重合体］
本発明においてゴム質グラフト重合体は、ゴムラテックスの存在下で、ビニル単量体を重合して得られる。
【０００７】
［ゴム部］
ゴム質グラフト重合体のゴム部はエラストマーを用いることが好ましく、中でも熱可塑性のエラストマーを用いることが好ましい。熱可塑性エラストマーとしては、各種共重合樹脂が用いられるが、ガラス転移温度が通常−２０℃以下であり、中でも−３０℃以下のものが好ましく、−５０℃以下のものがより好ましく、−７０℃以下のものがさらに好ましい。
【０００８】
ゴム質グラフト重合体のゴム部は、ジエン構造単位を含む。特に、ガラス転移温度が−２０℃以下の構造単位を有する重合体であることが好ましい。また、ゴム部は、必要に応じて他のビニル単量体構造単位を有していてもよい。
【０００９】
ここで、ジエン構造単位とは、後述するゴムラテックスの製造に用いるジエン系単量体に由来する構造単位を意味し、他のビニル単量体構造単位とは、ゴムラテックスの製造に必要に応じて用いられる他のビニル単量体に由来する構造単位を意味する。
【００１０】
ゴム質グラフト重合体のゴム部は、ゴム質グラフト重合体を配合した熱可塑性樹脂組成物の成形品の耐衝撃性を向上する観点から、ゴム部を構成する全単量体単位を１００質量％としたときに、ジエン構造単位を５０質量％以上含むことが好ましく、７５質量％以上含むことがより好ましく、９０質量％以上含むことがさらに好ましい。
【００１１】
ジエン構造単位の原料となる単量体（ジエン系単量体）としては、特に限定されないが、ブタジエン、イソプレンなどのジエン系モノマー、例えば１，３−ブタジエンが挙げられる。これらのうち、熱可塑性樹脂組成物の低温時の衝撃強度発現性や発色性の観点から、１，３−ブタジエン構造単位を含むことが好ましい。
【００１２】
他のビニル単量体構造単位の原料となる単量体（他のビニル単量体）としては、ジエン系単量体と共重合可能な、単官能性または多官能性のビニル単量体を用いることができる。このような他のビニル単量体としては、例えばエチレン、アクリロニトリル、アルキル（メタ）アクリレート等の単官能性単量体；ジビニルベンゼン、エチレングリコールジメタクリレート、ブチレングリコールジアクリレート、トリアリルシアヌレート、トリアリルイソシアヌレート、トリメチロールプロパントリアクリレート、ペンタエリスリトールテトラアクリレート等の多官能性単量体が挙げられる。これらは１種を単独で用いてもよく、２種以上を併用してもよい。なお、ここで「（メタ）アクリレート」とは「アクリレート」及び「メタクリレート」の総称である。
【００１３】
ゴム質グラフト重合体の原料となるゴムラテックス（ゴム粒子を含むラテックス）を製造する際の重合方法は特に限定されないが、水系では乳化重合や懸濁重合、溶液系では溶液重合などが挙げられる。ゴム粒子の粒径制御、コア・シェル構造のゴム粒子が得られやすい点で、乳化重合が好ましい。
【００１４】
重合に用いる重合開始剤は特に限定されず、例えばアゾ系開始剤、過酸化物系開始剤を使用することができる。これらは１種を単独で用いてもよく、２種以上を併用してもよい。重合開始剤の使用量は、単量体の合計１００質量部に対して０．０５〜１．０質量部が好ましく、０．１〜０．３質量部がより好ましい。
【００１５】
乳化重合に用いる乳化剤としては、弱酸と強塩基との塩である乳化剤や、非イオン性乳化剤が好ましい。
【００１６】
乳化重合に用いる乳化剤として強酸と強塩基との塩である乳化剤を用いると、この乳化剤由来の強酸または塩がゴム質グラフト重合体中に微量残存する。強酸または塩が微量残存したゴム質グラフト重合体を熱可塑性樹脂に配合すると、強酸または塩から遊離した強酸性のイオンによって熱可塑性樹脂が分解されやすくなることがある。その結果、成形品の耐熱着色性が低下したり、難燃性が低下したりする。
【００１７】
特に、前記の遊離した強酸性イオンによってゴム部（例えばブタジエンゴムなど）が酸化劣化されやすい。その結果、成形品の耐熱着色性が低下する。
【００１８】
ゴム質グラフト重合体の原料となるゴム粒子を乳化重合する場合、乳化剤として弱酸と強塩基との塩である乳化剤や、非イオン性乳化剤を用いれば、熱水による抽出処理よって測定される硫酸イオン（ＳＯ４２−）と亜硫酸イオン（ＳＯ３２−）の合計量（ｇ／ｇ）が３．５ｐｐｍ以下であり、塩素イオン（Ｃｌ−）の含有量が１５０ｐｐｍ以下であるゴム質グラフト重合体が得られやすくなる。
【００１９】
弱酸と強塩基との塩である乳化剤としては、カルボン酸系乳化剤、リン酸系乳化剤などが挙げられる。カルボン酸系乳化剤及びリン酸系乳化剤はイオンが遊離した際の酸性度が低い。
【００２０】
一方、非イオン性乳化剤はイオンを発生しない。
【００２１】
なお、スルホン酸系乳化剤はイオンが遊離した際の酸性度が高いため、ゴム粒子を乳化重合する際には用いないことが好ましい。
【００２２】
カルボン酸系乳化剤としては、例えばカプリル酸、ペラルゴン酸、カプリン酸、ラウリン酸、ミリスチン酸、パルミチン酸、マルガリン酸、ステアリン酸、アラキジン酸、ベヘン酸、リグノセリン酸、セロチン酸、モンタン酸、ミリストレイン酸、パルミトレイン酸、オレイン酸、エライジン酸、バクセン酸、リシノール酸、ガドレイン酸、エイコセン酸、エルカ酸、ネルボン酸、リノール酸、エイコサジエン酸、ドコサジエン酸、リノレン酸、ピノレン酸、エレオステアリン酸、ミード酸、エイコサトリエン酸、ステアリドン酸、アラキドン酸、エイコサテトラエン酸、アドレン酸、ボセオペンタエン酸、エイコサペンタエン酸、オズボンド酸、イワシ酸、テトラコサペンタエン酸、ドコサヘキサエン酸、ニシン酸等の炭素数８〜２８のアルキル基を有する飽和／不飽和脂肪酸の金属塩；アルケニルコハク酸等のオリゴカルボン酸化合物の金属塩；Ｎ−ラウロイルサルコシン、Ｎ−ココイルサルコシン等のサルコシン誘導体の金属塩が挙げられる。これらは１種を単独で用いてもよく、２種以上を併用してもよい。
【００２３】
リン酸系乳化剤としては、例えば、ポリオキシエチレンフェニルエーテルリン酸、ポリオキシエチレンアルキルフェニルエーテルリン酸、ポリオキシエチレンアルキルエーテルリン酸、アルキルリン酸が挙げられる。これらのリン酸系乳化剤は、酸型でもよく、ナトリウム塩、カリウム塩等の塩型でもよい。これらは１種を単独で用いてもよく、２種以上を併用してもよい。
【００２４】
非イオン性乳化剤としては、例えばポリオキシアルキレンアルキルエーテル、ポリオキシエチレンアルキレンアルキルエーテル、ポリオキシエチレンジスチレン化フェニルエーテル、ポリオキシエチレントリベンジルフェニルエーテル、ソルビタン脂肪酸エステル、ポリオキシエチレンソルビタン脂肪酸エステル、ポリオキシエチレン脂肪酸エステルが挙げられる。
【００２５】
上記のカルボン酸系乳化剤、リン酸系乳化剤及び非イオン性乳化剤は単独で使用してもよく、２種以上を併用してもよい。また、詳しくは後述するが、ゴム質グラフト重合体を回収するに際して凝析を容易に行うためには、上記の乳化剤のうち、カルボン酸系乳化剤及びリン酸系乳化剤から選ばれる少なくとも１種の乳化剤を用いることが好ましい。
【００２６】
乳化剤の使用量は、特に限定されないが、ゴムラテックス中の樹脂固形分１００質量部に対して、０．１〜１０．０質量部が好ましく、０．１〜５質量部がより好ましい。乳化剤の使用量が、０．１質量部以上であると乳化安定性に優れ、１０．０質量部以下であるとゴム質グラフト重合体のラテックスの凝析が容易になる。また、乳化剤の使用量が少ないほど、前記水中に含まれる硫酸イオン及び亜硫酸イオンの合計量や、ゴム質グラフト重合体中の塩素イオンの含有量を減らすことができる。
【００２７】
［ゴム粒子の体積平均粒子径］
ゴムラテックス中のゴム粒子の体積平均粒子径は０．１〜１μｍであることが好ましい。
【００２８】
［ゴム粒子の肥大化］
ゴムラテックス中のゴム粒子の体積平均粒子径は、通常の乳化重合によれば、約０．１μｍとなる。その体積平均粒子径を０．１〜１μｍとするには、肥大化剤によりゴムラテックス中のゴム粒子を肥大化するなどの方法が用いられる。ゴム粒子の肥大化は、ゴムラテックスに対して肥大化剤を添加することで行うことができる。肥大化剤は公知のものから任意に選択することができるが、酸基含有共重合体（Ｋ）及び／または酸素酸塩（Ｍ）を用いることが好ましい。
【００２９】
酸基含有共重合体（Ｋ）としては、不飽和酸、アルキルアクリレート、及び必要に応じて他の共重合可能な単量体を含む単量体混合物を重合して得られる重合体が好ましい。
【００３０】
不飽和酸としては、例えばアクリル酸、メタクリル酸、イタコン酸、クロトン酸、マレイン酸、フマール酸、ケイヒ酸、ソルビン酸及びｐ−スチレンスルホン酸が挙げられる。これらの中でも、入手性や取り扱い性の点で、アクリル酸、メタクリル酸が好ましい。これらは１種を単独で用いてもよく、２種以上を併用してもよい。
【００３１】
アルキルアクリレートとしては、例えばメチルアクリレート、エチルアクリレート、プロピルアクリレート、ブチルアクリレート、イソプロピルアクリレート、ヘキシルアクリレート、２−エチルヘキシルアクリレート、ステアリルアクリレートが挙げられる。これらの中でも、アルキル基の炭素数が１〜１２のアルキルアクリレートが好ましい。これらは１種を単独で用いてもよく、２種以上を併用してもよい。
【００３２】
他の共重合可能な単量体としては、不飽和酸やアルキルアクリレートと共重合可能であれば特に制限されないが、例えばα−メチルスチレン等のスチレン誘導体、アルキルメタクリレート、アクリロニトリルが挙げられる。これらは１種を単独で用いてもよく、２種以上を併用してもよい。
【００３３】
酸基含有共重合体（Ｋ）の製造に用いる単量体混合物の組成としては、不飽和酸が３〜４０質量％、アルキルアクリレートが９７〜３５質量％、他の共重合可能な単量体が０〜４０質量％であることが好ましく、不飽和酸が５〜３５質量％、アルキルアクリレートが９５〜４０質量％、他の共重合可能な単量体が０〜３５質量％であることがより好ましい。単量体混合物の組成が上記範囲内であれば、肥大化を行う際のラテックスの安定性が優れ、肥大化して得られるゴムラテックスのゴム粒子径を制御しやすい。
【００３４】
酸基含有共重合体（Ｋ）は、前記組成の単量体混合物を、公知の乳化重合法によって重合することにより得ることができる。重合は一段階で行っても多段階で行ってもよい。多段階で重合することによって、２層以上の多層構造を有する酸基含有共重合体（Ｋ）を得ることができる。
【００３５】
ゴム粒子の肥大化の際には、ゴム質グラフト重合体の性能を妨げない範囲で、酸素酸塩（Ｍ）を用いることができる。
【００３６】
酸素酸塩（Ｍ）としては、酸素酸のアルカリ金属塩もしくはアルカリ土類金属塩、または亜鉛、ニッケル、及びアルミニウムの塩の中から選ばれた少なくとも一種の酸素酸塩が好ましい。このような酸素酸塩（Ｍ）の例としては、硫酸、硝酸、リン酸等と、カリウム、ナトリウム、マグネシウム、カルシウム、ニッケル、アルミニウム等との塩が挙げられる。酸素酸塩（Ｍ）は、肥大化を行う際の粒子径制御の行いやすさ、入手しやすさ、及び取り扱いやすさの点で、硫酸カリウム、硫酸ナトリウム、硫酸マグネシウム、硫酸アルミニウム、リン酸ナトリウム、リン酸マグネシウム等が好ましい。
【００３７】
これらの酸基含有共重合体（Ｋ）及び酸素酸塩（Ｍ）は、それぞれ１種を単独で用いてもよく、２種以上を併用してもよい。酸基含有共重合体（Ｋ）及び酸素酸塩（Ｍ）を各々単独で用いる場合、酸基含有共重合体（Ｋ）の添加量は、ポリマー固形分として、ゴムラテックスの樹脂固形分１００質量部に対して、０．１〜５質量部が好ましく、０．５〜４質量部がより好ましく、０．５〜３質量部がさらに好ましい。また、酸素酸塩（Ｍ）の添加量は、ゴムラテックスの樹脂固形分１００質量部に対して、０．１〜５質量部が好ましく、０．１〜４質量部がより好ましい。酸基含有共重合体（Ｋ）及び酸素酸塩（Ｍ）をこれらの範囲内で添加することでゴムラテックス中のゴム粒子の肥大化がより効率的に行われ、得られる肥大化ゴムラテックスの安定性も大幅に向上する。
【００３８】
なお、酸基含有共重合体（Ｋ）を用いて肥大化処理を行う場合、ゴムラテックスのｐＨは７以上であることが好ましい。ｐＨが酸性側にある場合には、酸基含有共重合体（Ｋ）を添加しても肥大化効率が低い場合がある。ゴムラテックスのｐＨは、ゴムラテックスの製造中に調製してもよく、また、肥大化処理の前に別途行ってもよい。
【００３９】
［グラフト部］
ゴム質グラフト重合体ラテックスは、例えばゴム部からなるゴム粒子を含むラテックス（ゴムラテックス）の存在下で、ビニル単量体を重合して得られる。ゴムラテックスの存在下で重合するビニル単量体は、グラフト単量体成分である。グラフト単量体成分の少なくとも一部は、ゴム部にグラフト結合してグラフト重合体を形成していることが好ましい。
【００４０】
グラフト用のビニル単量体はメチルメタクリレートを８０〜１００質量％含む。メチルメタクリレートを８０質量％以上含有すると、熱可塑性樹脂、特にポリカーボネート、ポリエステル、スチレン系樹脂からなる群から選ばれる１つ以上、好ましくは２つ以上の熱可塑性樹脂中にゴム質グラフト重合体を均一に分散させることができる。
【００４１】
グラフト用のビニル単量体成分は、必要に応じてメチルメタクリレートと共重合可能なその他の単量体成分を含んでいてもよい。
【００４２】
その他の単量体成分としては、特に限定されないが、例えばメチルアクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、アリル（メタ）アクリレート、１，３−ブチレンジメタクリレート、２−ヒドロキシエチル（メタ）アクリレート、グリシジル（メタ）アクリレート等のメチルメタクリレート以外の（メタ）アクリレート；アクリロニトリル、メタクリロニトリル等のシアン化ビニル単量体；スチレン、α−メチルスチレン、ビニルトルエン等の芳香族ビニル単量体が挙げられる。これらは１種を単独で用いてもよく、２種以上を併用してもよい。
【００４３】
ゴム質グラフト重合体１００質量％中のゴム粒子の割合は７０〜９０質量％である。この値が７０質量％以上であれば、強度発現の面で好ましい。また、この値が９０質量％以下であれば、熱可塑性樹脂への分散性、ゴム質グラフト重合体の凝固、回収の観点から好ましい。
【００４４】
ゴムラテックスへのビニル単量体のグラフト重合方法は特に限定されないが粒子径の制御、コア・シェル構造を容易に形成できるという理由から、乳化重合が好ましい。乳化重合法としては、単量体の一括添加重合、単量体の連続添加重合、多段階重合などの一般に知られている乳化重合法を採用することができる。乳化剤の添加も単量体の添加と同様の方法を採用することができる。
【００４５】
グラフト重合に用いる重合開始剤は、ゴムラテックスを重合する際の重合開始剤と同じものを使用することができる。
【００４６】
［ゴム質グラフト重合体の回収］
ゴム質グラフト重合体は、上記のようにして得られるゴム質グラフト重合体ラテックスから噴霧回収、またはゴム質グラフト重合体ラテックスを凝析して回収することにより得られる。これらのうち、凝析法の方がゴム質グラフト重合体中に乳化剤等の重合助剤が残存しにくく好ましい。本発明において、粉体を得るために用いるゴム質グラフト重合体のラテックスは、１種を単独で用いてもよく、２種以上を併用してもよい。
【００４７】
ゴム質グラフト重合体ラテックスの凝析法は、例えば、ゴム質グラフト重合体ラテックスを、凝析剤を溶解させた熱水と接触させ、攪拌しながら重合体を凝析させてスラリーとし、生成した析出物を洗浄、脱水、乾燥する方法が挙げられる。
【００４８】
ゴム質グラフト重合体ラテックスを凝析する際の凝析剤が強酸、または強酸と強塩基との塩であると、得られるゴム質グラフト重合体中に凝析剤由来の強酸または塩が微量残存し、この強酸または塩から遊離した強酸性のイオンによって熱可塑性樹脂が分解されやすくなることがある。その結果、成形品の耐熱着色性が低下したり、難燃性が低下したりする。また、前記の遊離した強酸性イオンによってゴム部（例えばブタジエンゴムなど）が酸化劣化されやすい。その結果、成形品の耐熱着色性が低下する。
【００４９】
よって、凝析剤としては、弱酸と強塩基との塩を用いることが好ましく、弱酸のアルカリ（土類）金属塩が用いることがより好ましい。凝析剤として弱酸と強塩基との塩を用いれば、熱水による抽出処理よって測定される硫酸イオン（ＳＯ４２−）と亜硫酸イオン（ＳＯ３２−）の合計量（ｇ／ｇ）が３．５ｐｐｍ以下であり、塩素イオン（Ｃｌ−）の含有量が１５０ｐｐｍ以下であるゴム質グラフト重合体が得られやすくなる。
【００５０】
弱酸と強塩基との塩である凝析剤としては、例えば酢酸ナトリウム、酢酸カリウム、酢酸カルシウム、酢酸マグネシウム、酢酸バリウム等の有機酸のアルカリ（土類）金属塩；リン酸ナトリウム、リン酸カリウム、リン酸カルシウム等の硫酸以外の無機酸のアルカリ（土類）金属塩が挙げられる。これらは１種を単独で用いてもよく、２種以上を併用してもよい。
【００５１】
これらの凝析剤は水溶液として使用するため、水溶性が高いことが好ましい。また凝析剤は、凝析時にゴム質グラフト重合体ラテックスに含まれる乳化剤と難解離性の塩を形成するものが好ましい。このような凝析剤は、ゴム質グラフト重合体中に微量残存しても、該重合体を熱可塑性樹脂に配合して得られる熱可塑性樹脂組成物の熱安定性を低下させにくい。
【００５２】
これらの観点から、上記凝析剤のうち、有機酸のアルカリ土類金属塩または硫酸以外の無機酸のアルカリ土類金属塩が好ましく、中でもカルシウム塩、マグネシウム塩がより好ましく、酢酸カルシウムがさらに好ましい。
【００５３】
ゴム質グラフト重合体ラテックスを凝析する際の凝析剤の使用量は、ラテックスを十分に凝析させる量であれば特に限定されないが、ゴム質グラフト重合体ラテックス中の樹脂固形分１００質量部に対して、０．１〜２０質量部が好ましく、０．５〜１０質量部がさらに好ましい。凝析剤の使用量が０．１質量部以上であると、ゴム質グラフト重合体の粉体回収性及び粉体取り扱い性が良好である。一方、凝析剤の使用量が２０質量部以下であると、得られたゴム質グラフト重合体を熱可塑性樹脂に配合した熱可塑性樹脂組成物は熱安定性が良好である。また、凝析剤の使用量が少ないほど、前記水中に含まれる硫酸イオン及び亜硫酸イオンの合計量や、ゴム質グラフト重合体中の塩素イオンの含有量を減らすことができる。
【００５４】
凝析法によって得られた凝析物の洗浄方法としては特に限定されるものではないが、洗浄効率を高めるために、水、またはメタノール、エタノール、イソプロピルアルコールなどの炭素原子数４以下のアルコールで洗浄することが好ましく、特に水及び／またはメタノールで洗浄することが好ましい。
【００５５】
［硫酸イオン（ＳＯ４２−）、亜硫酸イオン（ＳＯ３２−）量］
ゴム質グラフト重合体から下記の熱水による抽出処理よって測定される硫酸イオン（ＳＯ４２−）と亜硫酸イオン（ＳＯ３２−）の合計量（ｇ／ｇ）は３．５ｐｐｍ以下であり、３．０ｐｐｍ以下が好ましく、２．５ｐｐｍ以下がより好ましい。
（抽出処理）
ゴム質グラフト重合体２０．０ｇに脱イオン水２００ｍｌを加え、９５℃で２０時間抽出する。
【００５６】
これらの両イオンの合計量が３．５ｐｐｍを超えるゴム質グラフト重合体を熱可塑性樹脂に配合すると、これらのイオンによって熱可塑性樹脂が分解されやすくなることがある。その結果、成形品の耐熱着色性が低下したり、難燃性が低下したりする。また、これらのイオンによってゴム質部分（例えばブタジエンゴムなど）が酸化劣化されやすくなる。その結果、成形品の耐熱着色性が低下する。
【００５７】
上記の観点から、硫酸イオン（ＳＯ４２−）及び亜硫酸イオン（ＳＯ３２−）の合計量が３．５ｐｐｍ以下であれば、耐熱着色性や難燃性を維持できる。
【００５８】
［塩素イオン（Ｃｌ−）量］
また、ゴム質グラフト重合体中に含まれる塩素イオン（Ｃｌ−）の含有量（ｇ／ｇ）は１５０ｐｐｍ以下であり、１００ｐｐｍ以下が好ましく、５０ｐｐｍ以下がより好ましい。塩素イオンの含有量が１５０ｐｐｍを超えると、本発明のゴム質グラフト重合体を製造する際や、熱可塑性樹脂組成物を射出成形する際に、製造ラインの金属製配管や、成形機の金型などを腐食させる。
【００５９】
硫酸イオン及び亜硫酸イオンの合計量や、塩素イオンの含有量は、ゴム質グラフト重合体を製造する際に用いる乳化剤や凝析材の種類、使用量などにより調整できる。
【００６０】
［酸化防止剤］
ゴム質グラフト重合体には、酸化防止の目的で、通常知られた酸化防止剤の１種または２種以上を添加することができる。ゴム質グラフト重合体への酸化防止剤の添加方法は特に限定されるものではないが、数百μｍの粒子径を有する粉体や錠剤として、または水に分散させた状態（ディスパージョン）で添加する方法などが挙げられる。本発明においては、ゴム質グラフト重合体ラテックスに酸化防止剤をディスパージョンにて添加する方法がもっとも好ましく、酸化防止剤が添加されたゴム質グラフト重合体ラッテクスを上述した凝析または噴霧回収することで、酸化防止剤が添加されたゴム質グラフト重合体が得られる。酸化防止剤をディスパージョンで添加することで、酸化防止剤をゴム質グラフト重合体に近く、より均一に添加することができるため、ブタジエンゴム等のゴム部の酸化劣化を抑制し、より優れた耐熱着色性が得られる。
【００６１】
酸化防止剤の添加量は、ゴム質グラフト重合体１００質量部に対し、０．０００１〜１０質量部が好ましく、その下限量は０．００１質量部以上がより好ましく、０．０１質量部以上がさらに好ましく、その上限量は６質量部以下がより好ましく、３質量部以下がさらに好ましい。酸化防止剤の添加量が上記下限値以上であると成形時の着色の抑制効果が良好となる傾向がある。一方、酸化防止剤の含有量が上記上限値以下であると射出成形時における金型への付着物が抑制されることにより、表面外観が良好な製品を得ることができる。
【００６２】
酸化防止剤としては、フェノール系酸化防止剤、チオエーテル系酸化防止剤、及びホスファイト系酸化防止剤からなる群より選ばれた少なくとも１種であることが好ましく、フェノール系酸化防止剤及び／またはチオエーテル系酸化防止剤がより好ましい。
【００６３】
フェノール系酸化防止剤としては、例えば、ジブチルヒドロキシトルエン、１，１，３−トリス（２−メチル−４−ヒドロキシ−５−ｔｅｒｔ−ブチルフェニル）ブタン、４，４’−ブチリデンビス（６−ｔｅｒｔ−ブチル−ｍ−クレゾール）、３−（３，５−ジ−ｔｅｒｔ−ブチル−４−ヒドロキシフェニル）プロピオン酸ステアリル、ペンタエリスリトール−テトラキス｛３−（３，５−ジ−ｔｅｒｔ−ブチル−４−ヒドロキシフェニル）プロピオネート、ビス［３−（３−ｔｅｒｔ−ブチル−４−ヒドロキシ−５−メチルフェニル）プロピオン酸］［エチレンビス（オキシエチレン）］が挙げられる。これらの中でも、３−（３，５−ジ−ｔｅｒｔ−ブチル−４−ヒドロキシフェニル）プロピオン酸ステアリル、ペンタエリスリトール−テトラキス｛３−（３，５−ジ−ｔｅｒｔ−ブチル−４−ヒドロキシフェニル）プロピオネートが好ましい。
【００６４】
チオエーテル系酸化防止剤としては、例えばジラウリル−３，３’−チオジプロピオン酸エステル、ジトリデシル−３，３’−チオジプロピオン酸エステル、ジミリスチル−３，３’−チオジプロピオン酸エステル、ジステアリル−３，３’−チオジプロピオン酸エステル、ラウリルステアリル−３，３’−チオジプロピオン酸エステル、ペンタエリスリトールテトラキス（３−ラウリルチオプロピオネート）、ビス［２−メチル−４−（３−ラウリルチオプロピオニルオキシ）−５−ｔｅｒｔ−ブチルフェニル］スルフィド、オクタデシルジスルフィド、メルカプトベンズイミダゾール、２−メルカプト−６−メチルベンズイミダゾール、１，１’−チオビス（２−ナフトール）（ビス［３−（ドデシルチオ）プロピオン酸］２，２−ビス［［３−（ドデシルチオ）−１−オキソプロピルオキシ］メチル］−１，３−プロパンジイル）が挙げられる。これらの中でも、（ビス［３−（ドデシルチオ）プロピオン酸］２，２−ビス［［３−（ドデシルチオ）−１−オキソプロピルオキシ］メチル］−１，３−プロパンジイル）が好ましい。
【００６５】
チオエーテル系酸化防止剤としては、分子量が７００以上のものが好ましい。分子量が７００以上であれば、低揮発性であるため、熱可塑性樹脂組成物の高温成形時のおいてもより優れた耐熱着色性を示す。
【００６６】
ホスファイト系酸化防止剤としては、例えばトリフェニルホスファイト、トリスノニルフェニルホスファイト、トリス（２，４−ジ−ｔｅｒｔ−ブチルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイトなどが挙げられる。これらの中でも、トリスノニルフェニルホスファイト、トリフェニルホスファイト、トリス（２，４−ジ−ｔｅｒｔ−ブチルフェニル）ホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイトが好ましく、トリス（２，４−ジ−ｔｅｒｔ−ブチルフェニル）ホスファイトがより好ましい。
【００６７】
［熱可塑性樹脂組成物］
本発明の熱可塑性樹脂組成物は、熱可塑性樹脂と、ゴム質グラフト重合体とを含有する。
【００６８】
本発明の熱可塑性樹脂組成物に用いる熱可塑性樹脂は、特に限定されず、公知の熱可塑性樹脂を使用することができる。
【００６９】
熱可塑性樹脂としては、例えば、以下のものが挙げられる。ポリスチレン、アクリロニトリル・スチレン共重合体（ＡＳ）、アクリロニトリル・ブタジエン・スチレン共重合体（ＡＢＳ）、ハイインパクトポリスチレン（ＨＩＰＳ）、シンジオタクティックポリスチレン等のスチレン系樹脂；ポリメタクリル酸メチル等のアクリル系樹脂；ポリエチレンやポリプロピレン等のポリオレフィン系樹脂；ポリエチレンテレフタレート、ポリブチレンテレフタレート等のポリエステル；６−ナイロン、６，６−ナイロン、ポリフェニレンテレフタルアミド等のポリアミド；ポリカーボネート、ポリアリレート、ポリフェニレンエーテル、ポリフェニレンスルフィド、ポリエーテルケトン、ポリエーテルエーテルケトン、ポリスルホン、ポリエーテルスルホン、ポリアミドイミド、ポリエーテルイミド、ポリアセタール。これらの中でも、ポリカーボネート、ポリエステル、スチレン系樹脂が、ゴム質グラフト重合体を配合することで、耐衝撃性が向上しやすいため好ましい。また、これらの熱可塑性樹脂は１種を単独で用いてもよく、２種以上を併用してもよい。各熱可塑性樹脂の有する異なる特性を併せることができるため、２種以上併用することが好ましい。よって、ポリカーボネート、ポリエステル、スチレン系樹脂からなる群から２種以上併用することが最も好ましい。
【００７０】
本発明の熱可塑性樹脂とゴム質グラフト重合体の配合割合は、所望の物性等に応じて適宜決定すればよく、特に制限されないが、熱可塑性樹脂組成物１００質量％中、ゴム質グラフト重合体の含有量が０．１〜４０質量％であることが好ましく、０．５〜２０質量％であることがより好ましく、１〜１５質量％であることがさらに好ましい。ゴム質重合体の含有量が０．１質量％以上であれば、良好な耐衝撃性が得られ、４０質量％以下であれば熱可塑性樹脂組成物の耐熱性を損ないにくい。
【００７１】
さらに、本発明の熱可塑性樹脂組成物には、必要に応じて、成形品に種々の機能付与や特性改善のために、公知の添加物を配合してもよい。かかる添加剤としては、例えば、難燃剤、滴下防止剤、酸化防止剤、紫外線吸収剤、光安定剤、離型剤、滑剤、摺動剤、着色剤、蛍光増白剤、蓄光顔料、蛍光染料、帯電防止剤が挙げられる。また、成形品の強度、剛性、難燃性を向上させるために、タルク、マイカ、炭酸カルシウム、ガラス繊維、炭素繊維、チタン酸カリウム繊維等の充填剤を配合してもよい。
【００７２】
本発明の熱可塑性樹脂とゴム質グラフト重合体とを含む熱可塑性樹脂組成物は、粉体の混合物として、または溶融混練物として調整される。その際、例えば、ヘンシェルミキサー、バンバリーミキサー、単軸スクリュー押出機、二軸スクリュー押出機、２本ロール、ニーダー、ブラベンダー等が使用される。
【００７３】
［成形品］
本発明の成形品は、上記の熱可塑性樹脂組成物を成形したものである。その成形方法としては、例えば、圧縮成形、トランスファー成形、射出成形、ブロー成形、真空成形、押出し成形、積層成形、カレンダー成形が挙げられる。
【００７４】
本発明の成形品は、雑貨、家庭用電気製品、ＯＡ機器、電気・電子機器、建材、自動車部品をはじめ、広い分野に使用することができる。
【実施例】
【００７５】
以下、実施例により本発明を説明する。なお、以下の説明において、特に断りがない限り「部」は質量部を意味し、「％」は質量％を意味する。まず、評価方法について説明する。
【００７６】
［硫酸イオン（ＳＯ４２−）及び亜硫酸イオン（ＳＯ３２−）量の測定］
ゴム質グラフト重合体２０．０ｇをガラス製耐圧容器に量り取り、これに脱イオン水２００ｍｌを加えて、ギアオーブン内にて９５℃、２０時間、熱水による抽出処理を行った。この液を室温（２５℃）に冷却してから目開き０．２μｍのセルロース混合エステル製メンブランフィルターで濾過し、濾液を試料液とした。
【００７７】
イオンクロマトグラフ（日本ダイオネクス社製、商品名；ＩＣ−２０型、分離カラム：ＩｏｎＰａｃ  ＡＳ１２Ａ）を用いて前記試料液中の硫酸イオン（ＳＯ４２−）及び亜硫酸イオン（ＳＯ３２−）の量を測定した。検量線は硫酸ナトリウムの標準液（キシダ化学社製、イオンクロマトグラフィー用硫酸イオン標準液（ＳＯ４２−）：１０００ｍｇ／Ｌ）及び亜硫酸ナトリウムの標準液（キシダ化学社製、イオンクロマトグラフィー用亜硫酸イオン標準液（ＳＯ３２−）：１０００ｍｇ／Ｌ）を用い、ＳＯ４２−及びＳＯ３２−：各２０ｐｐｍの一点で作成して行なった。イオンクロマトグラフより定量した濃度から、ゴム質グラフト重合体中に含まれる硫酸イオン量及び亜硫酸イオン量の合計量（ｇ／ｇ）を算出した。
【００７８】
［塩素イオン（Ｃｌ−）量の測定］
ゴム質グラフト重合体０．０５ｇを、試料燃焼装置（三菱化学社製、商品名「ＱＦ−０２」）にて完全燃焼させ、発生ガスを０．３％過酸化水素水２０ｍｌに吸収させたものを試料液とした。イオンクロマトグラフ（日本ダイオネクス社製、商品名；ＩＣ−２０型、分離カラム：ＩｏｎＰａｃ  ＡＳ１２Ａ）を用いて試料液中の塩素（Ｃｌ−）の量を測定した。検量線はキシダ化学社製、イオンクロマトグラフィー用塩化物イオン標準液（Ｃｌ−）：１０００ｍｇ／Ｌを用い、Ｃｌ−：２０ｐｐｍの一点で作成して行なった。イオンクロマトグラフより定量した濃度から、ゴム質グラフト重合体中に含まれる塩素含有量（ｇ／ｇ）を算出した。
【００７９】
［耐金属腐食性］
ゴム質グラフト重合体の粉体１０ｇを耐熱ガラス製の容器に計量し、これに脱イオン水を１０ｇ加え、さらに合金工具鋼製のクリップを入れた。常温（２３℃）にて、１０日間保持した後に合金工具鋼製のクリップの腐食状態を目視で確認し、以下の評価基準にて耐金属腐食性を評価した。評価が「ａ」のゴム質グラフト重合体を含有する熱可塑性樹脂組成物は、金属に対する腐食性が低い、すなわち耐金属腐食性に優れることを意味する。
ａ：腐食無し。
ｃ：腐食有り（錆有り）。
【００８０】
［試験片の作製］
表７に従って各材料を混合して、熱可塑性樹脂組成物を得た。これらの各熱可塑性樹脂組成物を、それぞれ表７に示したバレル温度に加熱した同方向二軸押出機（池貝社製、機種名「ＰＣＭ−３０」）にてスクリュー回転数１５０ｒｐｍの条件で溶融混練して熱可塑性樹脂組成物のペレットを得た。
【００８１】
得られた熱可塑性樹脂組成物のペレットを、熱風乾燥機を用いて７０℃で１２時間乾燥した後、１００ｔ射出成形機（住友重機械工業社製、機種名「ＳＥ−１００ＤＵ」）にて、表７に示したシリンダー温度及び金型温度の条件で成形して平板状の試験片１（長さ１００ｍｍ、幅５０ｍｍ、厚み２ｍｍ）と、試験片２（長さ８０ｍｍ、幅１０ｍｍ、厚み４ｍｍ）と試験片３（長さ１２０ｍｍ、幅１２．７ｍｍ、厚み１．６ｍｍ）を得た。
【００８２】
［耐熱着色性］
試験片１のＹＩ値をＪＩＳ  Ｋ７１０５に準拠し、分光色差計（日本電色工業社製、機種名「ＳＥ２０００」）を用いて、Ｃ光源、２度視野の条件で反射光測定法にて測定した。
先ず、ヒートエージング前の試験片１のＹＩ値（ＹＩＢ）を測定した。次いで、試験片１をハイテンプオーブン（タバイエスペック社製、機種名「ＰＨＨ−２００」）を使用して表７に示した温度及び曝露時間条件でヒートエージングした。ヒートエージング後の試験片１のＹＩ値（ＹＩＡ）を測定し、以下の式によりΔＹＩ値を算出した。ΔＹＩ値が低いほど耐熱着色性に優れる。
ΔＹＩ＝ＹＩＡ−ＹＩＢ
【００８３】
［耐衝撃性］
試験片２を用い、ＪＩＳ  Ｋ７１１１に準じ、−３０℃及び２３℃の測定温度でノッチ付きシャルピー衝撃強度を測定した。
【００８４】
［難燃性］
ＵＬ−９４Ｖの規格に従って、５本の試験片３を用いて垂直型燃焼試験を実施した。難燃性の判定はＵＬ−９４Ｖに従い、Ｖ−０、Ｖ−１、Ｖ−２に分類した（Ｖ−０が最も難燃性が高いことを示す）。総燃焼時間は、５本の合計燃焼時間（第一接炎時、第二接炎時の燃焼時間を含む）である。
【００８５】
［材料］
以下の実施例及び比較例で用いた化合物の略号を表１に示す。
【００８６】
【表１】
2015172208.tif 000002
【００８７】
［ゴム質グラフト重合体の製造］
＜実施例１＞
（ゴムラテックス（Ｈ−１）の製造）
表２中の成分（１）の欄に示す６種類の材料を容量７０Ｌのオートクレーブ中に仕込み、昇温して４３℃となった時点で、表２中の成分（２）の欄に示す４種類の材料からなるレドックス系開始剤をオートクレーブ内に添加し、重合を開始した後、さらに６０℃まで昇温した。重合開始から８時間反応させて、ブタジエン系ゴム粒子を含むラテックス（ゴムラテックス（Ｈ−１））を得た。
【００８８】
【表２】
2015172208.tif 000003
【００８９】
（酸基含有共重合体ラテックス（Ｋ−１）の製造）
表３中の成分（３）の欄に示す６種類の材料を反応容器内に仕込み、内温を６０℃に昇温した後、表３中の成分（４）の欄に示す３種類の材料からなる混合物を、２時間にわたり連続滴下で投入して重合させた。さらに２時間撹拌を続けることにより、モノマー転化率９７％以上の酸基含有共重合体ラテックス（Ｋ−１）を得た。
【００９０】
【表３】
2015172208.tif 000004
【００９１】
（肥大化ゴムラテックス（Ｈ−１’）の製造）
製造したゴムラテックス（Ｈ−１）のうち、ポリマー固形分として７５質量部のゴムラテックス（Ｈ−１）をフラスコに配合し、内温５０℃にてポリマー固形分として２質量部の酸基含有共重合体ラテックス（Ｋ−１）を加えて３０分間保持してゴムラテックス（Ｈ−１）中のゴム粒子を肥大化させ、肥大化ゴムラテックス（Ｈ−１’）を得た。
【００９２】
（ゴム質グラフト重合体（Ｂ−１）の製造）
引き続き、肥大化ゴムラテックス（Ｈ−１’）の入った反応容器内に、表４中の初期仕込みの欄に示す脱イオン水と、ナトリウムホルムアルデヒドスルホキシレートと、アルケニルコハク酸カリウムの３種類の材料を加え、温度を６５℃まで昇温した。次いで、表４中の「１段目グラフト」の欄に示す３種類の材料からなる混合物を９０分間かけて滴下し重合を進行させた後、３０分間保持し、第１グラフト重合工程を行った。
【００９３】
その後、該重合体の存在下で、表４中の「２段目グラフト」の欄に示す３種類の材料からなる混合物を３０分間かけて滴下した後、１時間保持し、第２グラフト重合工程を行い、ゴム質グラフト重合体ラテックスを得た。
【００９４】
【表４】
2015172208.tif 000005
【００９５】
得られたゴム質グラフト重合体ラテックスに、フェノール系酸化防止剤のＩｒｇ１０７６（ｎ−オクタデシル−３−（３’，５’ジ−ｔ−ブチル−４’−ヒドロキシフェニル）プロピオネート）２．５質量部と、チオエーテル系酸化防止剤であるＡＯ−４１２Ｓ（ビス［３−（ドデシルチオ）プロピオン酸］２，２−ビス［［３−（ドデシルチオ）−１−オキソプロピルオキシ］メチル］−１，３―プロパンジイル）を０．７５質量部添加した。これを酢酸カルシウム５質量部が入った脱イオン水４６０質量部に添加して重合物を凝析し、水洗、脱水、乾燥してゴム質グラフト重合体（Ｂ−１）を得た。
【００９６】
＜実施例２＞
（ゴム質グラフト重合体（Ｂ−２）の製造）
肥大化ゴムラテックス（Ｈ−１’）の製造までは、実施例１と同様にして、肥大化ゴムラテックス（Ｈ−１’）を製造した。引き続き、肥大化ゴムラテックス（Ｈ−１’）の入った反応容器内に、表５中の初期仕込みの欄に示す脱イオン水と、ナトリウムホルムアルデヒドスルホキシレートと、アルケニルコハク酸カリウムの３種類の材料を加え、温度を６５℃まで昇温した。次いで、表５中の「１段目グラフト」の欄に示す３種類の材料からなる混合物を２５分間かけて滴下し重合を進行させた後、４０分間保持し、第１グラフト重合工程を行った。
【００９７】
その後、該重合体の存在下で、表５中の「２段目グラフト」の欄に示す２種類の材料からなる混合物を３０分間かけて滴下した後、１時間保持し、第２グラフト重合工程を行った。
【００９８】
その後、該重合体の存在下で、表５中の「３段目グラフト」の欄に示す２種類の材料からなる混合物を１０分間かけて滴下した後、２時間保持し、第３グラフト重合工程を行い、ゴム質グラフト重合体ラテックスを得た。
【００９９】
【表５】
2015172208.tif 000006
【０１００】
続いて、実施例１と同様に、酸化防止剤を添加した後に凝析、水洗、脱水、乾燥して、ゴム質グラフト重合体（Ｂ−２）を得た。
【０１０１】
［ゴム質グラフト重合体の評価］
ゴム質グラフト重合体中の硫酸イオン量、亜硫酸イオン量、及び塩素イオン量を前記測定方法に従って測定し、ゴム質グラフト重合体による耐金属腐食性を前記評価方法に従って評価した。結果を表６に示す。
【０１０２】
【表６】
2015172208.tif 000007
【０１０３】
表６中、「−ＲＯＯＫ」は混合脂肪酸カリウム及びロジン酸カリウムのことである。
【０１０４】
表６に示す種類のゴム質グラフト重合体を用い、前記ペレットの作製方法に従って熱可塑性樹脂組成物のペレットを得た。
【０１０５】
得られたペレットを用い、前記試験片の作製方法に従って試験片１〜３を作製し、耐衝撃性、耐熱着色性、難燃性を前記評価方法に従って評価した。各配合と、その評価結果を表７に示す。
【０１０６】
【表７】
2015172208.tif 000008
【０１０７】
表６の結果より、実施例１のゴム質グラフト重合体は、耐金属腐食性に優れていた。
【０１０８】
表７の結果より、実施例２〜５の熱可塑性樹脂組成物からは、耐熱着色性、耐衝撃性に優れた成形品（試験片）が得られた。また、実施例５の熱可塑性樹脂組成物からは、難燃性にも優れた成形品（試験片）が得られた。
【０１０９】
比較例２〜４においては、ゴム質グラフト重合体のグラフト部分に含まれるメチルメタクリレート構造単位が８０質量％未満であるため、耐衝撃性に劣った。
【産業上の利用可能性】
【０１１０】
本発明によれば、耐熱着色性、耐衝撃性、難燃性に優れ、かつ金属腐食性が低い熱可塑性樹脂組成物及びその成形品を提供することができる。
【０１１１】
本発明の成形品は、雑貨、家庭用電気製品、ＯＡ機器、電気・電子機器、建材、自動車部品をはじめ、広い分野において有用である。